(57)【特許請求の範囲】
【請求項１】
（Ａ）炭素−炭素二重結合を含有する脂肪族炭化水素モノマー単位を有する重合体が、極性基含有化合物で変性されている極性基変性重合体；及び
（Ｂ）下記（α）及び（γ）の吸水特性を充足する水和物形成性のアルカリ土類金属塩を含有することを特徴とする極性基変性重合体組成物：
（α）前記アルカリ土類金属塩（Ｂ）の最大水和物中の結晶水含有量（Ｙ）に対する、前記アルカリ土類金属塩（Ｂ）を４０℃、９０％相対湿度環境下に放置した際の５日間の、当該アルカリ土類金属塩（Ｂ）１００ｇあたりの吸水量（Ｘ５）の割合（Ｘ５／Ｙ）が０．２〜２．０である
（γ）４０℃、９０％相対湿度下で放置された場合に、吸水量の極大点を有している。
【請求項２】
前記水和物形成性のアルカリ土類金属塩（Ｂ）が更に下記吸水特性（β）を充足することを特徴とする請求項１に記載の極性基変性重合体組成物：
（β）前記アルカリ土類金属塩（Ｂ）を４０℃、９０％相対湿度下に放置した際の２４時間後の１００ｇあたりの吸水量（Ｚ）が１０ｇ以上である。
【請求項３】
前記極性基変性重合体（Ａ）と水和物形成性のアルカリ土類金属塩（Ｂ）の含有重量比（Ａ／Ｂ）が、５０超／５０未満〜９９／１であることを特徴とする請求項１又は２に記載の極性基変性重合体組成物。
【請求項４】
前記極性基変性重合体（Ａ）が、カルボキシル基変性オレフィン系ポリマーであることを特徴とする請求項１〜３のいずれか１項に記載の極性基変性重合体組成物。
【請求項５】
請求項１〜４のいずれか１項に記載の極性基変性重合体組成物からなる層を少なくとも１層有することを特徴とする多層構造体。
【請求項６】
さらに、２０℃、６５％相対湿度下で、ＪＩＳ−Ｋ７１２６（等圧法）に記載の方法に準じて測定した酸素透過度が、１００ｍＬ・２０μｍ／（ｍ２・ｄａｙ・ａｔｍ）以下のガスバリア層を含んでいることを特徴とする請求項５に記載の多層構造体。
【請求項７】
前記ガスバリア層は、エチレン−ビニルエステル系共重合体ケン化物又はその組成物の層であることを特徴とする請求項６に記載の多層構造体。
【請求項８】
さらに、疎水性樹脂又はその組成物の層を含み、該疎水性樹脂又はその組成物層上に前記極性基変性重合体組成物の層が積層され、前記極性基変性重合体組成物層上に前記ガスバリア層が積層されている積層ユニットを含むことを特徴とする請求項６又は７に記載の多層構造体。
【発明の詳細な説明】
【技術分野】
【０００１】
本発明は、耐湿性改善に用いることができる極性基変性重合体組成物及びこれを用いた多層構造体に関し、さらに詳しくは、耐湿性に乏しい樹脂層を含む多層構造体の耐湿性を改善するのに用いることができる極性基変性重合体組成物及びこの極性基変性重合体組成物層を含む多層構造体に関する。
【背景技術】
【０００２】
食品等の包装用フィルムとしては、一般に熱可塑性樹脂製フィルムが用いられる。包装用フィルムは、フィルムとしての強度、食品の鮮度保持の観点から酸素バリア性等のガスバリア性などが求められる。また、包装体が高温下、梅雨期のような高湿度下で長期間、保存されても、包装体の外観劣化が問題とならないように、耐湿性も求められる。さらに、包装体が、レトルト処理等の熱水処理に供される場合もあることから、かかる処理によるフィルム強度、外観、ガスバリア性等の低下が抑制されていることが求められる。
【０００３】
１種類の熱可塑性樹脂フィルムで、上記のような要求をすべて満足させることは困難であることから、通常、複数種類の樹脂フィルムを積層した多層フィルムが、包装用フィルムとして用いられる。
例えば、ガスバリア性を有するフィルムの両面を、強度、耐湿性に優れた保護用フィルムでサンドイッチした多層フィルム、さらにガスバリア層と保護層との接着強度を改善するために、これらの間に接着性樹脂層を介層させた多層フィルムなどが、包装用フィルムとして用いられる。
【０００４】
このようなガスバリア性を有する多層フィルムには、カスバリア層として、例えばエチレン−ビニルエステル系共重合体ケン化物（以下、「ＥＶＯＨ樹脂」と称することがある）を使用し、このＥＶＯＨ樹脂層の両面をポリオレフィンフィルムでサンドイッチした多層フィルムがある。
しかしながら、ＥＶＯＨ樹脂をガスバリア層として用いた多層フィルムで包装した包装体を、レトルト処理のように、長時間、熱水にさらされる処理に供すると、ガスバリア性能が低下することが知られている。かかるガスバリア性の低下は、熱水処理により、多層フィルムの端縁等からＥＶＯＨ樹脂層内に水分が入り込み、ＥＶＯＨ樹脂の分子間の水素結合が崩れ、外部から酸素分子が侵入しやすくなったためと考えられている。
【０００５】
熱水処理によるガスバリア性能の低下を抑制する方法としては、多層構造体を構成する層に、乾燥剤として、水和物形成性の金属塩を配合することが知られている。例えば、特許文献１には、ガスバリア層としてのＥＶＯＨ樹脂層を含み、このＥＶＯＨ樹脂層を、乾燥剤としてコハク酸二ナトリウム塩水和物の脱水物を配合した熱可塑性樹脂層で挟持した多層構造体が、熱水処理後も優れたガスバリア性を保持していたことが示されている。
【先行技術文献】
【特許文献】
【０００６】
【特許文献１】特開２０１０−５９４１８号公報
【発明の概要】
【発明が解決しようとする課題】
【０００７】
しかしながら、特許文献１に記載の多層構造体は、熱水処理後のガスバリア性に優れているが、高温高湿度下で放置した場合、乾燥剤が、熱可塑性樹脂の内部で吸湿力以上の過剰な水分を取り込んで水溶する。水溶した乾燥剤は、多層構造体の外観不良の要因となり、ひどい場合には、水溶した乾燥剤が熱可塑性樹脂組成物層と接着性樹脂層との界面に移行して層間剥離（デラミネーション）を引き起こす場合がある。
【０００８】
本発明は、以上のような事情に鑑みてなされたものであり、その目的とするところは、ＥＶＯＨ樹脂層のように、吸湿により特性が低下するような層（吸湿層）が含まれている多層構造体において、多層構造体の外観に影響を与えることなく、吸湿による特性低下を抑制できる極性基変性重合体組成物及びこれを用いた多層構造体を提供することにある。
【課題を解決するための手段】
【０００９】
本発明者は、吸湿により特性が低下し得る樹脂層（吸湿層）を含む多層構造体全体において、多層構造体の外観に影響を及ぼすことなく、吸湿による多層構造体全体としての特性低下を抑制することを目標として、極性基変性重合体に添加する種々の乾燥剤について検討し、本発明を完成した。
【００１０】
すなわち、本発明の極性基変性重合体組成物は、（Ａ）炭素−炭素二重結合を含有する脂肪族炭化水素モノマー単位を有する重合体が、極性基含有化合物で変性されている極性基変性重合体；及び（Ｂ）下記（α）及び（γ）の吸水特性を充足する水和物形成性のアルカリ土類金属塩を含有することを特徴とし、さらに、下記吸水特性（β）を充足することが好ましい。
【００１１】
（α）前記アルカリ土類金属塩（Ｂ）の最大水和物中の結晶水含有量（Ｙ）に対する、前記アルカリ土類金属塩（Ｂ）を４０℃、９０％相対湿度下に放置した際の５日間の、当該アルカリ土類金属塩（Ｂ）１００ｇあたりの吸水量（Ｘ5）の割合（Ｘ5／Ｙ）が０．２〜２．０である。
（β）前記アルカリ土類金属塩（Ｂ）を４０℃、９０％相対湿度下に放置した際の２４時間後の１００ｇあたりの吸水量（Ｚ）が１０ｇ以上である。
（γ）４０℃、９０％相対湿度下で放置された場合に、吸水量の極大点を有している。
【００１２】
前記極性基変性重合体（Ａ）と水和物形成性のアルカリ土類金属塩（Ｂ）の含有重量比（Ａ／Ｂ）は、５０超／５０未満〜９９／１であることが好ましい。
【００１３】
前記極性基変性重合体（Ａ）は、カルボキシル基変性オレフィン系ポリマーであることが好ましい。
【００１４】
本発明の多層構造体は、上記本発明の極性基変性重合体組成物からなる層を少なくとも１層有することを特徴とする。
【００１５】
さらに、２０℃、６５％相対湿度下で、ＪＩＳ−Ｋ７１２６（等圧法）に記載の方法に準じて測定した酸素透過度が、１００ｍＬ・２０μｍ／（ｍ2・ｄａｙ・ａｔｍ）以下のガスバリア層を含んでいることが好ましく、かかるガスバリア層としては、例えば、エチレン−ビニルエステル系共重合体ケン化物又はその組成物の層が好ましい。
さらに、疎水性樹脂又はその組成物の層を含み、該疎水性樹脂又はその組成物層上に前記極性基変性重合体組成物の層が積層され、前記極性基変性重合体組成物層上に前記ガスバリア層が積層されている積層ユニットを含むことが好ましい。
【発明の効果】
【００１６】
本発明の極性基変性重合体組成物の層を含む多層構造体に、吸湿により特性が低下する層（吸湿層）が含まれていても、多層構造体の外観に影響を及ぼすことなく、吸湿層の吸湿による特性低下を抑制できる。
【発明を実施するための形態】
【００１７】
以下、本発明の構成につき詳細に説明するが、これらは望ましい実施態様の一例を示すものであり、これらの内容に特定されるものではない。
【００１８】
＜極性基変性重合体組成物＞
本発明の極性基変性重合体組成物は、（Ａ）極性基変性重合体、及び（Ｂ）特定の吸水特性を有する水和物形成性のアルカリ土類金属塩を含有する極性基変性重合体組成物である。以下、各成分について、説明する。
【００１９】
［（Ａ）極性基変性重合体］
【００２０】
極性基変性重合体とは、炭素−炭素二重結合を含有する脂肪族炭化水素モノマー単位を有する重合体が、極性基含有化合物で変性されている重合体で、熱可塑性樹脂の１種である。
【００２１】
（１）極性基含有化合物
前記極性基含有化合物とは、カルボキシル基、アミノ基、アルコキシル基、水酸基、アミド基、エポキシ基などの極性基を有する化合物をいう。前記カルボキシル基には、カルボキシル基の誘導体である酸無水物基も含まれる。
【００２２】
カルボキシル基変性に用いられる極性基含有化合物としては、例えば、不飽和カルボン酸又はその誘導体が挙げられ、具体的には、α，β−不飽和カルボン酸やα，β−不飽和カルボン酸無水物が好ましく、更に具体的には、アクリル酸、メタクリル酸等のα，β−不飽和モノカルボン酸；マレイン酸、コハク酸、イタコン酸、フタル酸等のα，β−不飽和ジカルボン酸；グリシジルアクリレート、グリシジルメタクリレート、ヒドロキシエチルアクリレート、ヒドロキシメチルメタクリレート等のα，β−不飽和モノカルボン酸エステル；無水マレイン酸、無水コハク酸、無水イタコン酸、無水フタル酸等のα，β−不飽和ジカルボン酸無水物などを挙げることができる。
【００２３】
アミノ基変性に用いられる極性基含有化合物としては、例えば、３−リチオ−１−〔Ｎ，Ｎ−ビス（トリメチルシリル）〕アミノプロパン、２−リチオ−１−〔Ｎ，Ｎ−ビス（トリメチルシリル）〕アミノエタン、３−リチオ−２，２−ジメチル−１−〔Ｎ，Ｎ−ビス（トリメチルシリル）〕アミノプロパン等が挙げられ、不飽和アミン又はその誘導体としては、具体的にはビニルアミン等が挙げられる。
【００２４】
アルコキシル基変性に用いられる極性基含有化合物としては、例えば、テトラエトキシシラン、テトラメトキシシラン、メチルトリエトキシシラン、メチルトリメトキシシラン、ジメチルジフェノキシシラン等のアルコキシシランが挙げられ、不飽和アルコキシド又はその誘導体としては、具体的にはメチルビニルエーテル、エチルビニルエーテル、プロピルビニルエーテル、ブチルビニルエーテル、イソブチルビニルエーテル、ペンチルビニルエーテル、ヘキシルビニルエーテル等のアルキルビニルエーテル等が挙げられる。
【００２５】
水酸基変性に用いられる極性基含有化合物としては、例えば不飽和アルコール又はその誘導体が挙げられ、具体的には３−ブテン−１−オール、４−ペンテン−１−オール、５−ヘキセン−１−オール等が挙げられる。
【００２６】
アミド基変性に用いられる極性基含有化合物としては、例えば、不飽和アミド又はその誘導体が挙げられ、具体的にはＮ−ビニルホルムアミド、Ｎ−ビニルアセトアミド、Ｎ−メチル−Ｎ−ビニルホルムアミド、Ｎ−メチル−Ｎ−ビニルアセトアミド、ジアセトンアクリルアミド、アクリルアミド、メタクリルアミド、ポリオキシエチレン（メタ）アクリルアミド、ポリオキシプロピレン（メタ）アクリルアミド等のポリオキシアルキレン（メタ）アクリルアミド等が挙げられる。
【００２７】
エポキシ基変性に用いられる極性基含有化合物としては、例えば、不飽和エポキシド又はその誘導体が挙げられ、具体的にはビニルエポキシド等が挙げられる。
【００２８】
（２）極性基含有化合物で変性される「炭素−炭素二重結合を含有する脂肪族炭化水素モノマー単位を有する重合体（ｐ）」（「重合体（ｐ）」と略記することがある）
炭素−炭素二重結合を含有する脂肪族炭化水素モノマー単位を有する重合体（ｐ）は、少なくとも炭素−炭素二重結合を含有する脂肪族炭化水素モノマー（以下、特に説明がない限り、単に「不飽和脂肪族炭化水素化合物」又は「不飽和脂肪族炭化水素モノマー」といえば、この「炭素−炭素二重結合を含有する脂肪族炭化水素モノマー」を指す）を重合して得られる重合体で、かかる重合体（ｐ）は炭素−炭素二重結合を含有する脂肪族炭化水素モノマー以外のモノマー単位を含有してもよい。当該重合体（ｐ）には、熱可塑性エラストマー、アイオノマーに分類されるものも含む。
【００２９】
前記不飽和脂肪族炭化水素モノマーとしては、例えば、オレフィンモノマー、ジエンモノマー等の炭素−炭素二重結合含有モノマーが挙げられる。
従って、「炭素−炭素二重結合を含有する脂肪族炭化水素モノマー単位を有する重合体（ｐ）」としては、例えば、前記不飽和脂肪族炭化水素モノマーを主とするオレフィン系ポリマー、及びこのようなオレフィン系ポリマーと、他のモノマー（例えば、ビニル芳香族系モノマー等）とのランダム共重合体、ブロック共重合体が挙げられる。具体的には、スチレン系熱可塑性エラストマー（ｐＳ）又はオレフィン系ポリマー（ｐＯ）が好ましく用いられる。
【００３０】
（２−１）オレフィン系ポリマー（ｐＯ）
極性基変性重合体の変性に用いられるオレフィン系ポリマー（ｐＯ）とは、脂肪族炭化水素モノマーであるオレフィンを主モノマーとし、通常、分子量１万以上の高分子で、主鎖が炭素結合のみで構成される親油性ポリマーをいう。具体的には、ポリオレフィン、オレフィン−ビニルエステル共重合体、オレフィン系熱可塑性エラストマー、オレフィン−(メタ)アクリル酸エステル共重合体、アイオノマーが挙げられる。
【００３１】
上記ポリオレフィンとは、例えば、エチレン、プロピレン、ブテン等のオレフィンモノマーのホモポリマー、２種以上のオレフィンモノマーのランダムコポリマー、ブロックコポリマーをいう。中でも、オレフィンホモポリマーとしては、例えば、超低密度ポリエチレン、（直鎖状）低密度ポリエチレン、高密度ポリエチレン等のポリエチレン、ポリプロピレン、ポリブテン、ポリメチルペンテン等が挙げられる。
オレフィンブロックコポリマーとしては、例えば、エチレン−プロピレン共重合体、エチレン−ブテン共重合体、エチレン−ヘキセン共重合体、エチレン−オクテン共重合体等のエチレン−αオレフィンブロック共重合体；プロピレン−エチレン共重合体、プロピレン−ブテン共重合体等のプロピレン−αオレフィンブロック共重合体；ブテン−エチレン共重合体、ブテン−プロピレン共重合体等のブテン−αオレフィンブロック共重合体などが挙げられる。
オレフィンランダムコポリマーとしては、具体的には、上記オレフィンモノマーを２種以上ランダムに共重合したもので、例えば、エチレン−αオレフィンランダム共重合体、プロピレン−αオレフィンランダム共重合体、ブテン−αオレフィンランダム共重合体等の２種以上のαオレフィンランダム共重合体、エチレン−ノルボルネン等のオレフィン−環状オレフィン共重合体などが挙げられる。
【００３２】
上記環状オレフィン系樹脂としては、公知の樹脂（例えば、特開２００３−１０３７１８号公報、特開平５−１７７７７６号公報、特表２００３−５０４５２３号公報等参照）を用いることができる。環状オレフィン系樹脂は、ポリエチレン、ポリプロピレン等の鎖状脂肪族ポリオレフィンと比べて、湿分透過度が低い。
【００３３】
上記オレフィン−ビニルエステル共重合体とは、例えば、エチレン含有量７０モル％以上のエチレン−酢酸ビニル共重合体、エチレン含有量７０モル％以上のエチレン−酢酸ビニル共重合体のケン化物などが挙げられる。
【００３４】
上記オレフィン系熱可塑性エラストマーとは、ハードセグメントとしてポリオレフィン（ポリエチレンまたはポリプロピレンなど）、ソフトセグメントとして上記脂肪族系ゴム（ＥＰＤＭまたはＥＰＭなど）を使用した熱可塑性を示すエラストマーであり、ポリオレフィンと脂肪族系ゴムをコンパウンドする方法（コンパウンド型）、あるいはオレフィン重合時に脂肪族ゴムを導入する方法（リアクター型）によって合成されたものが挙げられる。コンパウンド型としては、単純ブレンド品（非架橋タイプ）と動的架橋品（全面架橋タイプ、または部分架橋タイプの２種類）がある。
【００３５】
オレフィン−(メタ)アクリル酸エステル共重合体とは、例えば、エチレン−アクリル酸メチル共重合体、エチレン−アクリル酸エチル共重合体、エチレン−メタクリル酸メチル共重合体が挙げられる。
【００３６】
アイオノマー樹脂とは、エチレン−不飽和カルボン酸共重合体の金属塩で、樹脂中のカルボキシル基は、金属により中和されている。
【００３７】
これらのうち、熱安定性の観点から、ポリエチレン、ポリプロピレン、エチレン−αオレフィンブロック共重合体、プロピレン−αオレフィンブロック共重合体、エチレン−αオレフィンランダム共重合体、プロピレン−αオレフィンランダム共重合体、エチレン−酢酸ビニル共重合体が好ましく、耐熱水性、耐湿性付与が重視される場合には、ポリプロピレン、プロピレン−αオレフィンブロック共重合体、プロピレン−αオレフィンランダム共重合体等の脂肪族ポリオレフィン、環状ポリオレフィンが好ましい。
【００３８】
（２−２）スチレン系熱可塑性エラストマー（ｐＳ）
スチレン系熱可塑性エラストマー（ｐＳ）とは、通常ハードセグメントとなるビニル芳香族系モノマーのポリマーブロック（以下、「芳香族ビニルポリマーブロック」ということがある）（ｂ１）と、通常ソフトセグメントとなる不飽和脂肪族炭化水素モノマーを重合してなるポリマーブロック（以下「脂肪族炭化水素ポリマーブロック」ということがある）及び／又はその水添ブロック（ｂ２）とを有するものである。
【００３９】
スチレン系熱可塑性エラストマー（ｐＳ）としては、上記芳香族ビニルポリマーブロック（ｂ１）と脂肪族炭化水素ポリマーブロック及び／又はその水添ブロック（ｂ２）とを含有していればよく、一般にスチレン系熱可塑性エラストマーとして入手できるものを用いることができる。上記ポリマーブロックｂ１とｂ２との組合せとしては、特に限定せず、ｂ１−ｂ２で表されるジブロック構造、ｂ１−ｂ２−ｂ１またはｂ２−ｂ１−ｂ２で表されるトリブロック構造、ｂ１−ｂ２−ｂ１−ｂ２で表されるテトラブロック構造、あるいはｂ１とｂ２が５個以上直鎖状に結合しているポリブロック構造であってもよい。これらのうち、ｂ１−ｂ２で表されるジブロック構造、またはｂ１−ｂ２−ｂ１で表されるトリブロック構造、ｂ１−ｂ２−ｂ１−ｂ２で表わされるテトラブロック構造が、柔軟性および力学特性の点から好ましい。
【００４０】
上記芳香族ビニルポリマーブロック（ｂ１）を構成するモノマー（ビニル芳香族系モノマー）としては、具体的には例えば、スチレン、α−メチルスチレン、β−メチルスチレン、ｏ−メチルスチレン、ｍ−メチルスチレン、ｐ−メチルスチレン、ｔ−ブチルスチレン、２，４−ジメチルスチレン、２，４，６−トリメチルスチレン、モノフルオロスチレン、ジフルオロスチレン、モノクロロスチレン、ジクロロスチレン、メトキシスチレン等のスチレン誘導体；ビニルナフタレン、ビニルアントラセン、インデン、アセトナフチレンなどのビニル芳香族化合物が挙げられる。さらに、必要に応じて、これらのビニル芳香族系モノマーとともに、１−ブテン、ペンテン、ヘキセン、ブタジエン、イソプレン、メチルビニルエーテル等の他の共重合性モノマーを用いてもよい。
【００４１】
以上のようなビニル芳香族系モノマーのうち、スチレン及びスチレン誘導体が好ましく、より好ましくはスチレンが用いられる。
【００４２】
芳香族ビニルポリマーブロック（ｂ１）は、上記ビニル芳香族系モノマーのホモポリマーブロックであってもよいし、２種以上のビニル芳香族系モノマーのコポリマーブロックであってもよい。
また、芳香族ビニルポリマーブロック（ｂ１）が他の共重合性モノマーを含む場合、芳香族ビニルポリマーブロック（ｂ１）における他の共重合性モノマーの含有率は、スチレン系熱可塑性エラストマー（ｐＳ）としてのエラストマー性が損なわれないように、当該ポリマーブロック（ｂ１）重量の１０重量％以下とすることが好ましく、より好ましくは５重量％以下である。
【００４３】
上記脂肪族炭化水素ポリマーブロック（ｂ２）を構成する不飽和脂肪族炭化水素モノマーとしては、通常、炭素数２〜１０の不飽和脂肪族炭化水素化合物であり、具体的には、炭素数２〜６のアルケン、炭素数４〜６のジエン、共役ジエンが挙げられ、これらのうち、炭素数４〜６の共役ジエンが好ましく用いられる。
【００４４】
上記共役ジエン化合物としては、例えば、イソプレン、ブタジエン、ヘキサジエン、２，３−ジメチル−１，３−ブタジエン、１，３−ペンタジエン等が挙げられる。上記ジエンとしては、ヘキサンジエンなどが挙げられる。なお、ジエン化合物からなる上記脂肪族炭化水素ポリマーブロック（ｂ２）は、上記共役ジエン化合物からなるポリマーブロックの水素添加の結果、得られたものであってもよい。上記アルケンとしては、例えば、エチレン、プロピレン、ｎ−ブチレン、イソブチレンなどが挙げられる。これらのアルケンからなる上記脂肪族炭化水素ポリマーブロック（ｂ２）は、上記共役ジエン又はジエンからなるポリマーブロックの水素添加の結果、得られたものであってもよい。
【００４５】
脂肪族炭化水素ポリマーブロック（ｂ２）は、上記不飽和脂肪族炭化水素モノマーの１種からなるホモポリマーブロックであってもよいし、２種以上の不飽和脂肪族炭化水素モノマーからなるランダムコポリマーブロックであってもよい。ソフトセグメントとしては、共役ジエンのポリマーブロック又はその水素添加ブロックが好ましい。
【００４６】
脂肪族炭化水素ポリマーブロックの水添ブロックとは、ジエン及び／又は共役ジエンのポリマーブロック中の不飽和結合の一部又は全部が水素添加されることにより形成されるものである。例えば、ポリブタジエンブロックは、水素添加により、エチレン・ブチレンポリマーブロックやブタジエン・ブチレンポリマーブロック等になる。また、ポリイソプレンブロックは、水素添加により、エチレン・プロピレンポリマーブロック等になる。なお、水素添加は公知の方法で行うことができる。また水素添加は、特定のビニル結合部分について選択的に行われてもよい。
【００４７】
スチレン系熱可塑性エラストマー（ｐＳ）は、上記芳香族ビニルポリマーブロック（ｂ１）と不飽和脂肪族炭化水素のポリマーブロック又はその水素添加ブロック（ｂ２）とが結合したもので、ブロックの結合態様は特に限定せず、例えば、ラジアルテレブロックコポリマー、マルチブロックコポリマー、バイモダルコポリマー、テーパーブロックコポリマーなどが挙げられる。
【００４８】
スチレン系熱可塑性エラストマー（ｐＳ）における芳香族ビニルポリマーブロック（ｂ１）の含有率は、通常５〜５０重量％であり、好ましくは１０〜４０重量％、より好ましくは１０〜３５重量％、さらに好ましくは１５〜３５重量％である。ポリマーブロック（ｂ１）の含有率が大きすぎる場合、スチレン系熱可塑性エラストマー（ｐＳ）自体の柔軟性が低下する傾向がある。ポリマーブロック（ｂ１）の含有率が小さすぎる場合、フィルムの透明性が低下する傾向がある。
【００４９】
また、スチレン系熱可塑性エラストマー（ｐＳ）における、脂肪族炭化水素ポリマーブロック及び／又はその水添ブロック（ｂ２）の含有率は、通常５０〜９５重量％であり、好ましくは６０〜９０重量％、より好ましくは６５〜９０重量％である。
【００５０】
以上のような構成を有するスチレン系熱可塑性エラストマー（ｐＳ）の具体例としては、例えば、スチレン−ブタジエン−スチレンブロック共重合体（ＳＢＳ）、スチレン−イソプレン−スチレンブロック共重合体（ＳＩＳ）、ＳＢＳの水素添加ブロック共重合体（ＳＥＢＳ）、ＳＩＳの水素添加ブロック共重合体（ＳＥＰＳ）、ＳＢＳのブタジエンブロックのビニル結合部分を水素添加したブロック共重合体（ＳＢＢＳ）、スチレン−イソブチレン−スチレントリブロック共重合体（ＳＩＢＳ）、スチレン−エチレン−ブチレン−結晶ポリオレフィンブロック共重合体（ＳＥＢＣ）などが挙げられる。これらのうち、熱安定性、耐候性で優れているＳＥＢＳが好ましく用いられる。ＳＥＢＳは、ポリブタジエンブロックが水素添加によりエチレン・ブチレンのコポリマーブロックとなっている。
【００５１】
また、上記ポリマーブロック（ｂ１）及び（ｂ２）は、それぞれ必要に応じて他の共重合性モノマーを含むランダムコポリマーブロックであってもよい。ただし、他の共重合性モノマーを含む場合、各ポリマーブロックにおける他の共重合性モノマーの含有率は、各ポリマーブロック重量の１０重量％以下とすることが好ましく、５重量％以下とすることがより好ましい。
【００５２】
（３）極性基変性重合体の構成
極性基変性重合体の合成、すなわち上記のような重合体（ｐＯ又はｐＳ）の極性基含有化合物による変性は、重合体（ｐＯ又はｐＳ）の構成モノマーの一部を極性基含有化合物に代えて共重合する方法、側鎖の一部に極性基含有化合物をラジカル付加等で導入する方法、あるいは炭素−炭素二重結合を含有する脂肪族炭化水素モノマー単位を有する重合体を後変性する方法等により行われる。
【００５３】
極性基変性重合体における極性基含有化合物由来の極性基の含有量は、通常０．１×１０-3〜１ミリモル／ｇ、好ましくは０．５×１０-3〜０．５ミリモル／ｇ、より好ましくは１×１０-2〜０．２ミリモル／ｇ、更に好ましくは１×１０-2〜０．１ミリモル／ｇである。極性基含有量が多くなりすぎると、ＥＶＯＨ樹脂などの親水性樹脂との反応性が強すぎて共押出した際に接着界面荒れによる外観不良を引き起こす傾向がある。極性基含有量が少なくなりすぎると、ＥＶＯＨ樹脂などの親水性樹脂との接着力が低下する傾向にある。
【００５４】
極性基変性重合体がカルボキシル基変性スチレン系熱可塑性エラストマーの場合、該カルボキシル基の含有量は、滴定法で測定した酸価が通常２０ｍｇＣＨ３ＯＮａ／ｇ以下であり、好ましくは１〜１５ｍｇＣＨ３ＯＮａ／ｇ、更に好ましくは１〜５ｍｇＣＨ３ＯＮａ／ｇである。
かかる酸価が高すぎると、ＥＶＯＨ樹脂などの親水性樹脂との反応性が強すぎて共押出した際に接着界面荒れによる外観不良を引き起こす傾向がある。かかる酸価が小さすぎると、ＥＶＯＨ樹脂などの親水性樹脂との接着力が低下する傾向にある。
【００５５】
極性基変性スチレン系熱可塑性エラストマーのメルトフローレート（ＭＦＲ）は、２３０℃、荷重２１６０ｇ条件下で、通常０．０１〜２００ｇ／１０分であり、好ましくは０．１〜１００ｇ／１０分であり、より好ましくは１〜５０ｇ／１０分であり、特に好ましくは２〜１５ｇ／１０分である。
【００５６】
このような極性基変性スチレン系熱可塑性エラストマーとしては、市販品を用いてもよい。極性基変性スチレン系熱可塑性エラストマーの市販品としては、例えば旭化成社製の「タフテック」Ｍシリーズ、クレイトンポリマー社の「Ｋｒａｔｏｎ」ＦＧシリーズ、ＪＳＲ社製の「ｆ−ダイナロン」シリーズが挙げられる。
【００５７】
重合体（ｐ）がオレフィン系ポリマーの場合の好ましい極性基変性重合体としては、代表的には不飽和カルボン酸またはその無水物をオレフィン系樹脂に付加反応やグラフト反応等により化学的に結合させて得られるカルボキシル基変性オレフィン系重合体を挙げることができる。例えば、無水マレイン酸グラフト変性ポリエチレン、無水マレイン酸グラフト変性ポリプロピレン、無水マレイン酸グラフト変性エチレン−プロピレン（ブロックおよびランダム）共重合体、無水マレイン酸グラフト変性エチレン−エチルアクリレート共重合体、無水マレイン酸グラフト変性エチレン−酢酸ビニル共重合体、無水マレイン酸変性環状オレフィン系樹脂、無水マレイン酸グラフト変性オレフィン系樹脂等である。
【００５８】
カルボキシル基変性オレフィン系ポリマーの場合、該カルボキシル基の含有量（変性量）は、通常、重合体（ｐ）であるオレフィン系ポリマーの０．０１〜１０重量％、好ましくは０．０１〜５重量％、より好ましくは０．１〜２重量％、特に好ましくは０．２〜１重量％である。変性量が少なすぎると、ＥＶＯＨ樹脂などの親水性樹脂との接着力が低下する傾向にある。逆に多すぎると、ＥＶＯＨ樹脂などの親水性樹脂との反応性が強すぎて共押出した際に接着界面荒れによる外観不良を引き起こす傾向がある。
【００５９】
極性基変性オレフィン系ポリマーのメルトフローレート（ＭＦＲ）は、２１０℃、荷重２１６０ｇ条件下で、通常０．０１〜１５０ｇ／１０分であり、好ましくは０．１〜５０ｇ／１０分であり、より好ましくは１〜２５ｇ／１０分であり、特に好ましくは１．５〜１０ｇ／１０分である。また、２３０℃、荷重２１６０ｇ条件下で、通常０．０１〜２００ｇ／１０分であり、好ましくは１〜３５ｇ／１０分であり、特に好ましくは２〜１５ｇ／１０分である。
【００６０】
このような極性基変性オレフィン系ポリマーとしては、市販品を用いてもよい。極性基変性オレフィン系ポリマーの市販品としては、例えば、「アドマー」、「タフマー」Ｍシリーズ（三井化学社製）、「バイネル」、「フサボンド」（デュポン社製）、「オレヴァック」（アルケマ社製）、「プレクサー」（イクイスター社製）、「モディックＡＰ」（三菱化学社製）が挙げられる。
【００６１】
以上のような極性基変性重合体は、単独又は２種類以上組み合わせて用いてもよい。
また、バージン樹脂に限定せず、複数種類の熱可塑性樹脂が含まれるリサイクル樹脂であってもよい。
【００６２】
このような極性基変性重合体は、求められる用途に応じて適宜選択される。他の樹脂層が積層される多層構造体に用いる場合、組み合わされる他の樹脂層の種類に応じて、適宜選択される。極性基変性重合体は、一般に、疎水性樹脂と極性基を有する樹脂との接合強度を高める役割を有すること、また本発明の極性基変性重合体は他の樹脂層の耐湿性を改善する機能を有することから、吸湿により特性が低下する傾向にある極性基を有する樹脂層と疎水性樹脂層との間に用いる接着性樹脂層として好ましく用いることができる。
【００６３】
特に、ガスバリア層としてＥＶＯＨ樹脂等のビニルアルコール系樹脂層を使用し、強度アップ、表面保護等のために、疎水性樹脂層と組み合わせて用いる多層構造体において、前記ビニルアルコール系樹脂層と疎水性樹脂層との間に介層される接着性樹脂層として用いることが好ましい。かかる用途においては、カルボキシル基又はアミノ基含有化合物による変性が好ましく、より好ましくは、カルボキシル基含有化合物による変性である。
【００６４】
［（Ｂ）水和物形成性のアルカリ土類金属塩］
本発明で用いる水和物形成性のアルカリ土類金属塩（Ｂ）とは、水分子を結晶水として取り込む性質を有するアルカリ土類金属塩であって、以下の吸水特性（α）、好ましくはさらに（β）及び／又は（γ）を充足するものである。
【００６５】
吸水特性（α）：最大水和物中の結晶水含有量（Ｙ）に対する、使用する水和物形成性のアルカリ土類金属塩（Ｂ）を４０℃、９０％相対湿度下に放置した際の５日間の、当該アルカリ土類金属塩（Ｂ）１００ｇあたりの吸水量（Ｘ5）の割合（Ｘ5／Ｙ）が０．２〜２．０、好ましくは０．５〜２．０、より好ましくは０．７５〜２．０である。
【００６６】
前記最大水和物とは、結晶水を最大水和数で含有している水和物をいい、その結晶水含有量（Ｙ）とは、結晶水を含まない無水物の状態にある水和物形成性のアルカリ土類金属塩（Ｂ）１００ｇが取り込むことができる結晶水の量（単位：ｇ）をいう。かかる結晶水含有量（Ｙ）は、下記式により求められる値で、アルカリ土類金属塩の種類に固有の値である。
Ｙ（ｇ）＝〔（最大水和物の水和数×１８）／（無水物の分子量）〕×１００
【００６７】
例えば、水和物形成性のアルカリ土類金属塩（Ｂ）として乳酸カルシウム（Ｃ6Ｈ10ＣａＯ6：分子量２１８）を用いた場合、乳酸カルシウムの最大水和物は５水和物であることから、下記計算によりＹ＝４１ｇとなる。
Ｙ＝〔（５×１８）／２１８〕×１００＝約４１
【００６８】
最大水和物中の結晶水含有量（Ｙ）は、水和物形成性のアルカリ土類金属塩（Ｂ）が最大水和物として存在するときの含水量に該当することから、（Ｂ）成分として用いるアルカリ土類金属塩（無水物）が吸水できる最大量の指標となり、極性基変性重合体（Ａ）に入り込んだ水分捕捉量に関する指標となる。極性基変性重合体（Ａ）中に進入した水分の捕捉量が大きいほど、多層構造体の場合に、吸湿性を有する他の樹脂層による吸湿が抑制されると考えられることから、Ｙは大きいほど好ましい。従って、Ｙは、通常３０ｇ以上、さらには４０ｇ以上、特には５０ｇ以上を満たすことが好ましい。
一方、水和物形成性のアルカリ土類金属塩（Ｂ）が最大水和物で最も安定しているとは限らない。最も安定して存在できる水和物（安定水和物）に含まれる結晶水の数は、最大水和物よりも少ない場合がある。例えば、ジクエン酸三マグネシウムでは、最も安定的に存在できる水和物としては、９水和物があるが、最大水和物は１４水和物である。
【００６９】
前記使用する水和物形成性のアルカリ土類金属塩（Ｂ）を４０℃、９０％相対湿度下に放置した際の５日間の、当該アルカリ土類金属塩（Ｂ）の１００ｇあたりの吸水量（Ｘ5）とは、対象とする水和物形成性のアルカリ土類金属塩（Ｂ）の脱水物（無水物）１００ｇを、４０℃、９０％相対湿度下に５日間放置した後の吸水量（単位：ｇ）であり、下記式により求められる。
Ｘ5＝〔（５日間の吸水量）／（初期重量）〕×１００
５日間の吸水量は、（放置５日後の重量−初期重量）より算出できる。
【００７０】
式中の「初期重量」は、実際に使用する金属塩の使用前重量をいう。
「初期重量」「５日後の重量」は、いずれも実際の測定値であり、電子天秤などの重量測定器を用いて測定できる。当該値は、アルカリ土類金属塩の化合物の種類だけでなく、当該化合物の製造方法、含有結晶水の有無、性状などによっても異なる値である。
また、（Ｂ）成分として、水和物形成性のアルカリ土類金属塩の無水物を用いる場合、理論的には含水量０ｇのはずであるが、ここで用いる初期重量は、例えば、熱重量測定装置（パーキンエルマー社製、熱重量測定装置「Ｐｙｒｉｓ  １  ＴＧＡ」）を用いて、重量が平衡に達した状態（完全脱水物の状態）の重量を採用することから、若干量の水分が含まれた重量となる。
【００７１】
前記吸水量（Ｘ5）は、通常１０〜２００ｇ、好ましくは２０〜１００ｇ、特に好ましくは３０〜７５ｇである。当該吸水量（Ｘ5）が大きいアルカリ土類金属塩では、安定水和物を形成する量を超える水分を取り込む傾向があるため、高湿度条件下にて多層構造体を放置した場合に外観不良が発生する傾向がある。一方、前記吸水量（Ｘ5）が小さいアルカリ土類金属塩では、極性基変性重合体（Ａ）中に進入した水分の捕捉容量が小さいことになるので、ガスバリア層を有する多層構造体における熱水処理（レトルト処理）後のガスバリア性が不足する傾向にある。
【００７２】
以上のようにして定義される結晶水含有量（Ｙ）に対する吸水量（Ｘ5）の割合（Ｘ5／Ｙ）は、水和物形成性のアルカリ土類金属塩（Ｂ）が、安定的に捕捉できる水分量に対して、５日間で吸水する水分量の割合を示しており、高湿度条件下にて多層構造体を放置した場合の外観不良発生に関する指標となる。すなわち、Ｘ5／Ｙの値が上記範囲内にあるアルカリ土類金属塩は、適度な吸水能力を有し、過度に吸水しないことを表している。一方、Ｘ5／Ｙが大きすぎる場合、水和物形成性のアルカリ土類金属塩（Ｂ）が安定的に吸水できる容量以上の水分を取り込み、過度の吸水により多層構造体における外観不良が発生しやすい。逆に、Ｘ5／Ｙが小さすぎる場合、極性基変性重合体（Ａ）中に進入した水分の捕捉能が小さく、多層構造体においては、結果として吸湿性が高い他の樹脂層により吸湿されることになる。
【００７３】
吸水特性（β）：前記アルカリ土類金属塩（Ｂ）を４０℃、９０％相対湿度下に放置した際の２４時間後の１００ｇあたりの吸水量（Ｚ）が、１０ｇ以上であることが好ましく、より好ましくは３０ｇ以上、さらに好ましくは５０ｇ以上である。
Ｚは、使用する水和物形成性のアルカリ土類金属塩（Ｂ）１００ｇを、４０℃、９０％相対湿度下で２４時間放置したときの吸水量（ｇ）であらわされる。
吸水量（Ｚ）が少なすぎると、極性基変性重合体（Ａ）中に進入した水分の捕捉速度が小さく、多層構造体においては、結果として吸湿性が高い他の樹脂層により吸湿される傾向がある。
【００７４】
吸水特性（γ）：４０℃、９０％相対湿度下で放置された場合に吸水量の極大点を有する。
【００７５】
吸水量の極大点とは、高温高湿度下（例えば４０℃、９０％相対湿度下）で放置したときの６日間の吸水量変化において、吸水後重量が減少傾向に転じる場合をいう。
具体的には、放置２４時間単位で測定される吸水量（Ｘ、ｎ日後の吸水量はＸn）が、さらに２４時間後（ｎ＋１日後）の吸水量（Ｘn+1）よりも少なくなっている場合をいう。ここで、ｎ日目の「吸水量」は、（ｎ日後の重量−初期重量）により算出される。
従って、吸水特性（γ）は、吸水量が極大に達した後、吸水した水分の一部を放出する特性であるといえ、化合物が所定量を吸水した後は、過度の吸水が抑制されることを意味する。したがって、水和物形成性のアルカリ土類金属塩（Ｂ）が、自身が吸水した水により溶解してしまうことを回避できる。また、最大水和物よりも水和数が少ない安定水和物が存在する場合、最大水和物にまで吸水した後、安定水和物に近づくように、含水量を調整しているとも考えられる。
【００７６】
以上のような吸水特性を充足する水和物形成性のアルカリ土類金属塩（Ｂ）は、極性基変性重合体（Ａ）中に進入した水分を捕捉し、多層構造体を構成する吸湿性樹脂の層の吸湿による特性低下を抑制することができる。しかも、高温高湿度環境に長期間暴露されても、捕捉能を超える過剰量の吸水を回避、あるいは過剰量の吸水をした後でも安定水和物として存在できるように過剰に捕捉した水分を再び放出することで、外観不良を抑制し、優れた外観を保持できる多層構造体を提供することができる。
【００７７】
以上のような吸水特性を充足し得る水和物形成性のアルカリ土類金属塩（Ｂ）としては、例えば、乳酸塩（乳酸カルシウム［５水和物］）、クエン酸塩（クエン酸カルシウム［４水和物］、ジクエン酸三マグネシウム[１４水和物]、クエン酸水素マグネシウム［５水和物］）等のカルボン酸塩、ケイ酸塩（ケイ酸マグネシウム［５水和物］）、リン酸塩（リン酸三マグネシウム［８水和物］）、炭酸塩（塩基性炭酸マグネシウム［７水和物］）などが挙げられる。[  ]内は、最大水和物の最大水和数を示している。これらの水和物形成性のアルカリ土類金属塩（Ｂ）は、単独で用いてもよいし、２種以上混合しても用いてもよい。
【００７８】
本発明で用いる水和物形成性のアルカリ土類金属塩（Ｂ）は、安定水和物が、通常１〜２０水和物となるアルカリ土類金属塩であり、好ましくは３〜１８水和物となるアルカリ土類金属塩であり、特に好ましくは５〜１５水和物となるアルカリ土類金属塩である。安定水和物が含有する結晶水含有量が小さいと、進入した水分の捕捉能が小さくなる傾向にある。
【００７９】
このようなアルカリ土類金属塩（Ｂ）の最大水和物の無水物（結晶水が０の場合）又は部分水和物（安定水和物の水和数未満の結晶水を含有する金属塩）が、乾燥剤として用いられる。部分脱水物（又は部分水和物）の場合、一般に、結晶水量が最大水和量の５０％未満（好ましくは３０％以下、さらに好ましくは１０％以下）である部分水和物であれば、上記吸水特性を充足できる傾向にある。
【００８０】
水和物形成性のアルカリ土類金属塩（Ｂ）の無水物または部分水和物は、水和物を完全脱水又は部分脱水することにより製造してもよいし、市販されている無水物又は部分水和物結晶を用いてもよい。要するに、上述の吸水特性（α）を充足する水和物形成性のアルカリ土類金属塩であればよく、好ましくは更に上述の吸水特性（β）及び（γ）の少なくともいずれか一方の吸水特性を充足することが好ましい。
【００８１】
水和物形成性のアルカリ土類金属塩（Ｂ）である無水物（完全脱水物）又は部分水和物（部分脱水物）の化合物全体に対する含水量は、化学式から算出される理論量とは必ずしも一致しない。例えば、無水物（完全脱水物）の場合、理論的には結晶水に基づく含有水分量が０であるから、熱重量測定装置で測定される含水率も０重量％のはずである。しかしながら、吸湿等により、測定値は０重量％より多くなる場合がある。例えば、ジクエン酸三マグネシウムの完全脱水物の場合、上記熱重量測定装置で測定される値は、０〜１０重量％程度となる。これらは、吸湿したためと考えられるが、吸湿した場合であっても、完全脱水物としては、上記熱重量測定装置で測定される値が０〜５重量％であることが好ましい。
【００８２】
尚、実際の含水量については、例えば、熱重量測定装置（パーキンエルマー社製、熱重量測定装置「Ｐｙｒｉｓ  １  ＴＧＡ」）を用いて測定することができる。測定値としての含水率は、化合物全体に対する水分量の割合であり、測定開始時から重量平衡に到達した時点で含まれている水分割合（含水率）で算出する値である。
【００８３】
上記アルカリ土類金属塩（Ｂ）のうち、吸湿性の点から、乳酸カルシウム、ケイ酸マグネシウム、リン酸三マグネシウム、クエン酸のアルカリ土類金属塩の完全脱水物が好ましく用いられる。また、クエン酸のアルカリ土類金属塩、特にジクエン酸三マグネシウム等のマグネシウム塩の完全脱水物は、吸水特性（γ）を充足し、過剰な吸湿が抑制される点から好ましい。
【００８４】
水和物形成性のアルカリ土類金属塩（Ｂ）は、通常粉体である。その粒子分布としてはＰＳＴＭ  Ｅ１１−０４に基づいて測定した値で、通常１２０メッシュパスが５０体積％以上であり、好ましくは１２０メッシュパスが８０体積％以上、特に好ましくは１２０メッシュパスが９５体積％以上である。かかる粒子分布は、極性基変性重合体（Ａ）への分散性が良好となる点から、１２０メッシュパスの粒子割合が多いことが好ましい。１２０メッシュパスの粒子割合が少なすぎる場合、多層構造体の外観特性が低下する傾向がある。
【００８５】
以上に示した性質を示す水和物形成性のアルカリ土類金属塩（Ｂ）は、高い吸水能を保持しながら高温高湿度下での過剰な吸湿を抑制する能力を有する。したがって、このような水和物形成性のアルカリ土類金属塩（Ｂ）を極性基変性重合体（Ａ）に配合した樹脂組成物の層と、吸湿性の大きい樹脂層（例えばＥＶＯＨ樹脂等のガスバリア層）とを含む多層構造体を高温高湿度下で放置した場合、当該樹脂組成物層が、前記吸湿性の大きい樹脂層よりも優先的に吸湿することで、吸湿性の大きい樹脂層の吸湿による不良（機能低下、外観不良など）を抑制できる。また、本発明の樹脂組成物層は、吸湿による特段の外観変化、特性低下がないので、多層構造体全体に対する耐湿性付与を実現できることになる。
【００８６】
本発明においては、極性基変性重合体（Ａ）中に水和物形成性のアルカリ土類金属塩（Ｂ）が分散していることが好ましい。
したがって、本発明の樹脂組成物において、極性基変性重合体（Ａ）／水和物形成性のアルカリ土類金属塩(無水物)（Ｂ）の含有重量比（Ａ／Ｂ）は、通常５０超／５０未満〜９９／１（５０／５０を超えて９９／１以下）、さらに好ましくは７０／３０〜９７／３、特には８５／１５〜９２／８である。かかる比率が大きすぎる場合には極性基変性重合体（Ａ）に入り込んだ水分を除去する効果が低下し、耐湿性付与効果が低下する傾向がある。一方、小さすぎる場合には、極性基変性重合体（Ａ）に対して、アルカリ土類金属塩の含有量が多いことを意味し、樹脂組成物の流動性が低下し、ひいては押出成形性が低下する傾向にある。
【００８７】
〔（Ｃ）添加剤〕
本発明の極性基変性重合体組成物には、（Ａ），（Ｂ）成分以外に、必要に応じて、以下のような化合物を含有してもよい。
以下のような添加剤の樹脂組成物における含有率は、本発明の効果を阻害しない範囲、具体的には、添加剤総量として、組成物の通常３０重量％以下、好ましくは１０重量％以下である。
【００８８】
（Ｃ−１）その他の熱可塑性樹脂
極性基変性重合体（Ａ）以外の熱可塑性樹脂（「他の熱可塑性樹脂」）を、極性基変性重合体としての特性に影響を及ぼさない範囲、具体的には、極性基変性重合体（Ａ）に対して、通常３０重量％以下、好ましくは１０重量％以下にて含有してもよい。
【００８９】
上記他の熱可塑性樹脂としては、具体的には、直鎖状低密度ポリエチレン、低密度ポリエチレン、中密度ポリエチレン、高密度ポリエチレン、エチレン−酢酸ビニル共重合体、アイオノマー、エチレン−プロピレン共重合体、エチレン−α−オレフィン（炭素数４〜２０のα−オレフィン）共重合体、エチレン−アクリル酸エステル共重合体、ポリプロピレン、プロピレン−α−オレフィン（炭素数４〜２０のα−オレフィン）共重合体、ポリブテン、ポリペンテン等のオレフィンの単独又は共重合体、ポリ環状オレフィン等の広義のオレフィン系樹脂、ポリカプラミド（ナイロン６）、ポリ−ω−アミノヘプタン酸（ナイロン７）、ポリ−ω−アミノノナン酸（ナイロン９）、ポリウンデカンアミド（ナイロン１１）、ポリラウリルラクタム（ナイロン１２）等のポリアミド樹脂、カプロラクタム／ラウリルラクタム共重合体（ナイロン６／１２）、カプロラクタム／ヘキサメチレンジアンモニウムアジペート共重合体（ナイロン６／６６）等の共重合ポリアミド樹脂、ポリスチレン系樹脂、ポリエステル系樹脂、ポリ塩化ビニル、ポリ塩化ビニリデン、アクリル系樹脂、ビニルエステル系樹脂、ポリエステル系エラストマー、ポリウレタン系エラストマー、ポリスチレン系エラストマー、塩素化ポリエチレン、塩素化ポリプロピレン，エチレン−酢酸ビニル共重合体ケン化物（ＥＶＯＨ樹脂）等が挙げられる。
【００９０】
（Ｃ−２）分散剤
本発明の極式変性重合体組成物は、アルカリ土類金属塩（Ｂ）の極性基変性重合体（Ａ）中での分散性を高めるために、さらに分散剤を含有することが好ましい。かかる分散剤としては、従来より樹脂組成物に用いられていた分散剤、例えば、高級脂肪酸（例えばラウリン酸、ミリスチン酸、パルミチン酸、ステアリン酸、ベヘニン酸、オレイン酸等）、高級脂肪酸金属塩（ステアリン酸などの高級脂肪酸のアルミニウム塩、カルシウム塩、亜鉛塩、マグネシウム塩、バリウム塩等）、高級脂肪酸エステル（高級脂肪酸のグリセリンエステル、メチルエステル、イソプロピルエステル、ブチルエステル、オクチルエステル等）、高級脂肪酸アミド（ステアリン酸アミド、ベヘニン酸アミド等の飽和脂肪酸アミド、オレイン酸アミド、エルカ酸アミド等の不飽和脂肪酸アミド、エチレンビスステアリン酸アミド、エチレンビスオレイン酸アミド、エチレンビスエルカ酸アミド、エチレンビスラウリン酸アミド等のビス脂肪酸アミド）、低分子量ポリオレフィン(例えば分子量５００〜１０,０００程度の低分子量ポリエチレン、又は低分子量ポリプロピレン等、又はその酸変性品）、高級アルコール、エステルオリゴマー、フッ化エチレン樹脂等が挙げられる。
これらの分散剤の中でも、相分離異物の抑制を重視する場合には、炭素数１２〜２０の高級脂肪酸アルカリ土類金属塩および遷移金属塩が好ましく、特にはステアリン酸、ヒドロキシステアリン酸、オレイン酸、ラウリン酸のカルシウム塩、マグネシウム塩、亜鉛塩が好ましい。
【００９１】
このような分散剤の配合量は、組成物中、０．００００１〜５重量％であることが好ましく、より好ましくは０．０００１〜２．５重量％であることが好ましく、さらに好ましくは０．００１〜１重量％である。
【００９２】
（Ｃ−３）板状無機フィラー
上記板状無機フィラーとしては、例えば、含水ケイ酸アルミニウムを主成分とし、粒子が板状となっているカオリン、層状ケイ酸鉱物である雲母やスメクタイト、水酸化マグネシウムとケイ酸塩からなるタルクなどが挙げられる。これらのうち、カオリンが好ましく用いられる。カオリンの種類としては、特に限定せず、焼成されていても、いなくてもよいが、好ましくは焼成カオリンである。
【００９３】
これらの板状無機フィラーは、湿分透過を阻止する働きがある。特に、フィルム成形の場合に、板状フィラーの板状面がフィルムの面方向に配向されやすいことから、面方向に配向した板状無機フィラーが組成物層の水分透過の遮断に寄与できると考えられる。したがって、多層構造体において、本発明の極性基変性重合体組成物層を、吸湿性が高い樹脂層（吸湿層）よりも表層に近い側に配置することにより、吸湿層の吸湿による特性低下を抑制できる。すなわち、本発明の極性基変性重合体組成物の耐湿性付与効果をより高めることが可能である。
【００９４】
このような板状無機フィラーの添加量は、極性基変性重合体（Ａ）に対して、通常１〜２０重量％であり、好ましくは３〜２０重量％であり、より好ましくは５〜１５重量％である。
【００９５】
（Ｃ−４）酸素吸収剤
本発明の極性基変性重合体組成物に、酸素バリア機能を付与するために、さらに酸素吸収剤を含有してもよい。
酸素吸収剤とは、包装される内容物よりも素早く酸素を捕捉する化合物または化合物系である。具体的には、無機系の酸素吸収剤、有機系の酸素吸収剤、無機触媒と有機化合物を組み合わせて用いる複合型酸素吸収剤等が挙げられる。
【００９６】
無機系酸素吸収剤は、金属及び金属化合物が挙げられ、これらと酸素が反応することにより酸素を吸収するものである。上記金属としては、水素よりもイオン化傾向の大きい金属（Ｆｅ、Ｚｎ、Ｍｇ、Ａｌ、Ｋ、Ｃａ、Ｎｉ、Ｓｎなど）が好ましく、代表的には鉄である。これらの金属は、粉末状で用いられることが好ましい。鉄粉としては、還元鉄粉、アトマイズ鉄粉、電解鉄粉等、その製法等に依らず、従来より公知のものを特に限定されることなく何れも使用可能である。また、使用する鉄は、一旦酸化された鉄を還元処理したものであってもよい。また、上記金属化合物としては酸素欠損型金属化合物が好ましい。ここで、酸素欠損型金属化合物としては、酸化セリウム（ＣｅＯ２）や、酸化チタン（ＴｉＯ２）、酸化亜鉛（ＺｎＯ）等が挙げられ、これらの酸化物が還元処理により結晶格子中から酸素が引き抜かれて酸素欠損状態となり、雰囲気中の酸素と反応することにより酸素吸収能を発揮するものである。以上のような金属および金属化合物は、反応促進剤としてハロゲン化金属等を含有することも好ましい。
【００９７】
有機系酸素吸収剤としては、例えば、水酸基含有化合物、キノン系化合物、二重結合含有化合物、被酸化性樹脂が挙げられる。これらに含まれる水酸基や二重結合に酸素が反応することにより、酸素を吸収することができる。有機系酸素吸収剤としては、ポリオクテニレン等のシクロアルケン類の開環重合体や、ブタジエン等の共役ジエン重合体およびその環化物等が好ましい。
【００９８】
複合型酸素吸収剤とは、遷移金属触媒と有機化合物の組合せをいい、遷移金属触媒によって酸素を励起し、有機化合物と酸素が反応することにより酸素を吸収するものである。包装の内容物である食品等よりも早く、複合型酸素吸収剤中の有機化合物が酸素と反応することにより、酸素を捕捉、吸収することができる。遷移金属系触媒を構成する遷移金属としては、例えば、チタン、バナジウム、クロム、マンガン、鉄、コバルト、ニッケル、銅、亜鉛、ジルコニウム、ルテニウム、パラジウムから選ばれる少なくとも一種であり、中でも樹脂との相溶性、触媒としての機能性、安全性の点でコバルトが好ましい。有機化合物としては、有機系酸素吸収剤であるポリオクテニレン等のシクロアルケン類の開環重合体や、ブタジエン等の共役ジエン重合体およびその環化物等が好ましく、その他の有機化合物としては、ＭＸＤナイロン等の窒素含有樹脂、ポリプロピレン等の三級水素含有樹脂、ポリアルキレンエーテルユニットを有するブロック共重合体等のポリアルキレンエーテル結合含有樹脂、アントラキノン重合体が好ましい。
【００９９】
また、遷移金属系触媒と有機化合物との含有比率（質量比）は、有機化合物の質量を基準として、金属元素換算で０．０００１〜５重量％が好ましく、より好ましくは０．０００５〜１重量％、更に好ましくは０．００１〜０．５重量％の範囲で含有される。
【０１００】
（Ｃ−５）その他の添加物
本発明の樹脂組成物には、上記のほか、必要に応じて、本発明の効果を損なわない限り（例えば、樹脂組成物全体の５重量％未満）、例えば、エチレングリコール、グリセリン、ヘキサンジオール等の脂肪族多価アルコール等の可塑剤；飽和脂肪族アミド（例えばステアリン酸アミド等）、不飽和脂肪酸アミド（例えばオレイン酸アミド等）、ビス脂肪酸アミド（例えばエチレンビスステアリン酸アミド等）、低分子量ポリオレフィン（例えば分子量５００〜１００００程度の低分子量ポリエチレン、又は低分子量ポリプロピレン）等の滑剤；アンチブロッキング剤；酸化防止剤；着色剤；帯電防止剤；紫外線吸収剤；抗菌剤；不溶性無機塩（例えば、ハイドロタルサイト類等）；充填材（例えば無機フィラー等）；界面活性剤、ワックス；共役ポリエン化合物、エンジオール基含有物質（例えば、没食子酸プロピルなどのフェノール類など）、アルデヒド化合物（例えば、クロトンアルデヒド等の不飽和アルデヒド類など）などの公知の添加剤を適宜含有することができる。
これらの添加物の中でも、相分離異物の抑制を重視した場合には、組成物１００重量部に対し、式（Ｈ１）、式（Ｈ２）で示されるハイドロタルサイト類を０．００００１〜１重量部の範囲で含有することが好ましく、特には、式（Ｈ２）で示されるハイロドタルサイト系固溶体を配合することが好ましい。
【０１０１】
ＭxＡｌy(ＯＨ)2x+3y-2z(Ｅ) z・ａＨ２Ｏ ……（Ｈ１）
［式中、ＭはＭｇ，ＣａまたはＺｎ、ＥはＣＯ3またはＨＰＯ4であり、ｘ，ｙ，ｚは正数、ａは０または正数である。］
【０１０２】
［（Ｍ12+)y1(Ｍ22+)y2]1-xＭx3+(ＯＨ)2Ａn-x/n・ｍＨ2Ｏ ……（Ｈ２）
［式中Ｍ12+は、Ｍｇ，ＣｐＳｒおよびＢａから選ばれる金属の少なくとも１種、Ｍ22+は、Ｚｎ，Ｃｄ，Ｐｂ，Ｓｎから選ばれる金属の少なくとも１種、Ｍx3+は３価金属、Ａn-はｎ価のアニオン、ｘ，ｙ1，ｙ2，ｍはそれぞれ０＜ｘ≦０．５、０．５＜ｙ1＜１、ｙ1＋ｙ2＝１、０≦ｍ＜２で示される正数である。］
【０１０３】
＜極性基変性重合体組成物の調製方法＞
極性基変性重合体（Ａ）と水和物形成性のアルカリ土類金属塩（Ｂ）を混合するにあたっては、通常、溶融混錬法または機械的混合法（ペレットドライブレンド）を行ない、好ましくは溶融混錬法である。具体的には、各成分をドライブレンド後に溶融混合する方法や、溶融状態の極性基変性重合体（Ａ）に水和物形成性のアルカリ土類金属塩（Ｂ）を混合する方法が挙げられる。
【０１０４】
なお、本発明の極性基変性重合体組成物は、そのまま成形加工に供して各種成形物を得てもよいし、一旦、アルカリ土類金属塩水和物の部分脱水物または完全脱水物の高濃度組成物（マスターバッチとも称される）を製造しておき、成形時に極性基変性重合体（Ａ）で希釈して、各種成形物を得てもよい。かかるマスターバッチにおける極性基変性重合体（Ａ）と水和物形成性のアルカリ土類金属塩（Ｂ）の含有重量比（Ａ／Ｂ）は、通常１０／９０〜５０未満／５０超である。
【０１０５】
混合順序は、例えば（１）（Ａ）成分と（Ｂ）成分を同時にブレンドする方法；（２）まず（Ａ）成分に（Ｂ）成分を過剰量配合して（Ｂ）成分の高濃度組成物を製造した後、この高濃度組成物に極性基変性重合体（Ａ）を加えることで、（Ｂ）成分を希釈し、目的の組成とする方法がある。（Ｃ）成分を含有する場合、（Ａ）成分，（Ｂ）成分と同時にブレンドしてもよいし、予め（Ａ）成分に含有させておいてもよいし、（Ａ）成分と（Ｂ）成分のブレンド物に、（Ｃ）成分を添加してもよい。
【０１０６】
通常は（１）の方法が用いられるが、流通時のコストの点からは、（２）の方法のように、一旦（Ｂ）成分の高濃度組成物を製造し、成形時に希釈して用いる方法も好ましく採用される。このとき、前記マスターバッチに対する極性基変性重合体（Ａ）の含有重量比（Ａ／マスターバッチ）は、マスターバッチの組成にもよるが、通常１０／９０〜９９／１であり、好ましくは２０／８０〜９５／５であり、特に好ましくは３０／７０〜９０／１０である。
【０１０７】
混合方法は、例えばバンバリーミキサー等でドライブレンドする方法や単軸または二軸の押出機等で溶融混練し、ペレット化する方法等、任意のブレンド方法が採用され得る。かかる溶融混錬温度は、通常１５０〜３００℃、好ましくは１７０〜２５０℃である。
【０１０８】
なお、水和物形成性のアルカリ土類金属塩（Ｂ）の水溶液に、極性基変性重合体（Ａ）を浸漬することにより、極性基変性重合体（Ａ）に前記（Ｂ）成分を含浸させ、その後、乾燥することによって製造する方法（含浸法）も採用可能である。しかしながら、この含浸法は、樹脂組成物を成形した成形物中において、水和物形成性のアルカリ土類金属塩（Ｂ）の水和物形成能を低下させる傾向があるため採用し難い。
また、アルカリ土類金属塩（Ｂ）の安定水和物を、極性基変性重合体（Ａ）と混合し、溶融混練した後、アルカリ土類金属塩水和物の水和水を蒸発させて本発明の組成物を得る方法も採用可能であるが、かかる方法では組成物中に発泡が起こる傾向があるため採用し難い。
【０１０９】
本発明の組成物は、原料を溶融混練した後に直接溶融成形品を得ることも可能であるが、工業上の取り扱い性の点から、上記溶融混練後に組成物ペレットを得、これを溶融成形法に供し、溶融成形品を得ることが好ましい。経済性の点から、押出機を用いて溶融混練し、ストランド状に押出し、これをカットしてペレット化する方法が好ましい。
【０１１０】
かかるペレットの形状は例えば、球形、円柱形、立方体形、直方体形等があるが、通常、球状（ラグビーボール状）または円柱形であり、その大きさは、後に成形材料として用いる場合の利便性の観点から、球状の場合は径が通常１〜６ｍｍ、好ましくは２〜５ｍｍであり、高さは通常１〜６ｍｍ、好ましくは２〜５ｍｍであり、円柱状の場合は底面の直径が通常１〜６ｍｍ、好ましくは２〜５ｍｍであり、長さは通常１〜６ｍｍ、好ましくは２〜５ｍｍである。
【０１１１】
溶融成形時のフィード性を安定させる点では、得られたペレットの表面に滑剤を付着させることも好ましい。滑剤としては、例えば高級脂肪酸（例えばラウリン酸、ミリスチン酸、パルミチン酸、ステアリン酸、ベヘニン酸、オレイン酸等）、高級脂肪酸金属塩（高級脂肪酸のアルミニウム塩、カルシウム塩、亜鉛塩、マグネシウム塩、バリウム塩等）、高級脂肪酸エステル（高級脂肪酸のメチルエステル、イソプロピルエステル、ブチルエステル、オクチルエステル等）、高級脂肪酸アミド（ステアリン酸アミド、ベヘニン酸アミド等の飽和脂肪酸アミド、オレイン酸アミド、エルカ酸アミド等の不飽和脂肪酸アミド、エチレンビスステアリン酸アミド、エチレンビスオレイン酸アミド、エチレンビスエルカ酸アミド、エチレンビスラウリン酸アミド等のビス脂肪酸アミド）、低分子量ポリオレフィン(例えば分子量５００〜１０,０００程度の低分子量ポリエチレン、又は低分子量ポリプロピレン等、又はその酸変性品）、高級アルコール、エステルオリゴマー、フッ化エチレン樹脂等が挙げられ、好適には高級脂肪酸および／またはその金属塩、エステル、アミドが、更に好適には高級脂肪酸金属塩および／または高級脂肪酸アミドが用いられる。
【０１１２】
滑剤の性状としては、固体状（粉末、微粉末、フレーク等）、半固体状、液体状、ペースト状、溶液状、エマルジョン状（水分散液）等、任意の性状のものが使用可能であるが、本発明の目的とするペレットを効率よく得るためには、エマルジョン状のものが好ましい。
【０１１３】
滑剤の付着量としては、ペレットに対して１０〜１０００ｐｐｍ、更には２０〜５００ｐｐｍ、特には５０〜２５０ｐｐｍであることが、溶融成形時のフィード性が安定する点で好ましい。
【０１１４】
＜溶融成形品＞
本発明の極性基変性重合体組成物は、溶融成形法により例えばフィルム、シート、カップやボトルなどに成形することができる。かかる溶融成形方法としては、押出成形法（Ｔ−ダイ押出、インフレーション押出、ブロー成形、溶融紡糸、異型押出等）、射出成形法等が挙げられる。溶融成形温度は、通常１５０〜３００℃の範囲から選ぶことが多い。
【０１１５】
本発明の極性基変性重合体組成物を含む溶融成形物はそのまま各種用途に用いてもよい。このとき、極性基変性重合体組成物の層の厚みは通常１〜５０００μｍ、好ましくは５〜４０００μｍ、特に好ましくは１０〜３０００μｍ以上である。
【０１１６】
本発明の極性基変性重合体組成物を成形してなる溶融成形物は、通常、極性基変性重合体（Ａ）に（Ｂ）成分が分散した状態となっている。
【０１１７】
＜多層構造体＞
本発明の多層構造体は、上記本発明の極性基変性重合体組成物からなる層（極性基変性重合体組成物層）を少なくとも１層有するものである。換言すると、本発明の極性基変性重合体組成物層は、極性基変性重合体以外の熱可塑性樹脂(又はその組成物)層（以下、単に「熱可塑性樹脂層」と称する）と組み合わせた多層構造体である。
【０１１８】
（１）熱可塑性樹脂層
本発明の多層構造体に含まれる熱可塑性樹脂層は、極性基変性重合体以外の熱可塑性樹脂又はその組成物の層である。
極性基変性重合体以外の熱可塑性樹脂としては、例えば、直鎖状低密度ポリエチレン、低密度ポリエチレン、超低密度ポリエチレン、中密度ポリエチレン、高密度ポリエチレン、エチレン−プロピレン（ブロックおよびランダム）共重合体、エチレン−α−オレフィン（炭素数４〜２０のα−オレフィン）共重合体等のポリエチレン系樹脂、ポリプロピレン、プロピレン−α−オレフィン（炭素数４〜２０のα−オレフィン）共重合体等のポリプロピレン系樹脂、ポリブテン、ポリペンテン、環状オレフィン系樹脂（環状オレフィン構造を主鎖および／または側鎖に有する重合体）等の（未変性）オレフィン系樹脂；これらのポリオレフィン類を不飽和カルボン酸又はそのエステルでグラフト変性した不飽和カルボン酸変性オレフィン系樹脂等の変性オレフィン系樹脂を含む広義のオレフィン系樹脂；アイオノマー、エチレン−酢酸ビニル共重合体等のエチレン−ビニルエステル系樹脂及びそのケン化物、エチレン−アクリル酸共重合体、エチレン−アクリル酸エステル共重合体、ポリエステル系樹脂、ポリアミド系樹脂（共重合ポリアミドも含む）、ポリ塩化ビニル、ポリ塩化ビニリデン、アクリル系樹脂、ポリスチレン、ビニルエステル系樹脂、ポリエステル系エラストマー、ポリウレタン系エラストマー、ポリスチレン系エラストマー、塩素化ポリエチレン、塩素化ポリプロピレン等のハロゲン化ポリオレフィン、芳香族または脂肪族ポリケトン類等が挙げられる。
【０１１９】
上記「熱可塑性樹脂」原料としては、上記例のように、通常はナフサなどの石油由来の原料が用いられているが、シェールガスなどの天然ガス由来の原料や、さとうきび、テンサイ、トウモロコシ、ジャガイモなどに含まれる糖、デンプンなどの成分、またはイネ、麦、キビ、草植物などに含まれるセルロースなどの成分から精製した植物由来の原料を用いてもよい。
【０１２０】
以上のような樹脂は、１種類に限らず、２種類以上の混合であってもよいし、さらにバージン樹脂に限らず、多層構造体を製造する過程で発生する端部や不良品等を再溶融成形して得られる、種々の樹脂の混合物を含むリサイクル樹脂であってもよい。
【０１２１】
かかる熱可塑性樹脂層は、主体となる樹脂の種類に応じて、多層構造体の強度アップ、表面保護、ガスバリア性などの他の機能の付与など、目的に応じて適宜選択される。
本発明の多層構造体において好ましく用いられる熱可塑性樹脂として、疎水性樹脂及びガスバリア樹脂について、以下に詳述する。
【０１２２】
（１−１）疎水性樹脂
疎水性樹脂は、多層構造体の表面からの吸水、吸湿防止、強度付与などの目的で好ましく用いられる。
かかる疎水性樹脂は、例えば、オレフィン系樹脂、ポリエステル系樹脂、ポリスチレン系樹脂が好ましく、より好ましくは、ポリエチレン系樹脂、ポリプロピレン系樹脂、ポリ環状オレフィン系樹脂およびこれらの不飽和カルボン酸変性オレフィン系樹脂等のオレフィン系樹脂であり、特にポリプロピレン系樹脂、環状オレフィン系樹脂は疎水性樹脂として好ましく用いられる。
【０１２３】
なお、上記環状オレフィン系樹脂としては、公知の樹脂（例えば、特開２００３−１０３７１８号公報、特開平５−１７７７７６号公報、特表２００３−５０４５２３号公報等参照）を用いることができる。環状オレフィン系樹脂は、ポリエチレン、ポリプロピレン等の鎖状脂肪族ポリオレフィンと比べて、湿分透過度が低い。このため、吸湿層を含む多層構造体において、環状オレフィン系樹脂を、多層構造体の表層又は表層に近い側に用いることで、湿気や熱水処理等による外部からの水分混入量を少なくでき、結果として、多層構造体の耐湿性アップに寄与できる。
【０１２４】
以上のような疎水性樹脂は、単独又は２種以上を混合して用いてもよい。また、上記疎水性樹脂と、疎水性樹脂以外の熱可塑性樹脂とを組み合わせて用いてもよい。
【０１２５】
（１−２）ガスバリア樹脂
上記熱可塑性樹脂のうち、２０℃，６５％相対湿度下で、ＪＩＳ−Ｋ７１２６（等圧法）に記載の方法に準じて測定した酸素透過度が、１００ｍＬ・２０μｍ／（ｍ2・ｄａｙ・ａｔｍ）以下の樹脂、好ましくは５０ｍＬ・２０μｍ／（ｍ２・ｄａｙ・ａｔｍ）以下、よりが好ましくは１０ｍＬ・２０μｍ／（ｍ2・ｄａｙ・ａｔｍ）以下である樹脂は、ガスバリア機能を有する。本明細書において、かかる酸素透過度を充足する熱可塑性樹脂を、特に「ガスバリア樹脂」と称する場合がある。
多層構造体に、ガスバリア機能を付与したい場合、上記のようなガスバリア樹脂の層（ガスバリア層）が含まれることが好ましい。
【０１２６】
上記ガスバリア樹脂としては、具体的には、ポリビニルアルコール樹脂（ＰＶＯＨ）、ＥＶＯＨ樹脂等のビニルアルコール系樹脂、ポリカプロラクタム（ナイロン６）、メタキシレンジアミン／アジピン酸共重合体（ナイロンＭＸＤ６）等のポリアミド樹脂、ポリエチレンテレフタレート（ＰＥＴ）、ポリグリコール酸（ＰＧＡ）、芳香族系液晶ポリエステル等のポリエステル樹脂、ポリ塩化ビニリデン（ＰＶＤＣ）、アクリロニトリル共重合体（ＰＡＮ）、ポリフッ化ビニリデン、ポリクロロトリフルオロエチレン等を挙げることができる。
ガスバリア樹脂は、単一の樹脂又はその組成物から構成されてもよいし、ガスバリア樹脂を含む限り、複数種類の樹脂混合物の組成物から構成されてもよい。
【０１２７】
これらのガスバリア樹脂の中でも、ガスバリア性の点から、ＰＶＯＨ樹脂、ＥＶＯＨ樹脂、ナイロンＭＸＤ６、ＰＧＡ、ＰＶＤＣ、ＰＡＮが好ましく、より優れたガスバリア性に加え、溶融成形性や本発明の樹脂組成物層との接着性などの点からＥＶＯＨ樹脂が特に好ましい。
【０１２８】
ここで用いられるＥＶＯＨ樹脂は、エチレン−ビニルエステル系共重合体ケン化物で、一般にＩＳＯ１４６６３に基づいて測定されるエチレン構造単位が２０〜６０モル％のＥＶＯＨ樹脂が該当する。ビニルエステル系モノマーとしては、酢酸ビニルの他、例えばギ酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、バーサチック酸ビニル等の脂肪族ビニルエステル、安息香酸ビニル等の芳香族ビニルエステル等が挙げられる。また、１０モル％以下で、オレフィン、ヒドロキシ基含有α−オレフィン類やそのエステル化物、アシル化物、ジアルキルエステル類、（メタ）アクリルアミド類、Ｎ−ビニルアミド類、シアン化ビニル類、ビニルエーテル類、ハロゲン化ビニル化合物類、ビニルシラン類、ハロゲン化アリル化合物類、アリルアルコール類等の他のモノマーが共重合されたＥＶＯＨ樹脂、さらには、ウレタン化、アセタール化、シアノエチル化、オキシアルキレン化等の「後変性」されたＥＶＯＨ樹脂も含まれる。また、下記（１）で示される構造単位を含む、いわゆる側鎖１，２−ジオール含有ＥＶＯＨ樹脂も含まれる。
【０１２９】
【化１】
0006789507.tif 000002
【０１３０】
（１）式中、Ｒ１、Ｒ２、及びＲ３はそれぞれ独立して水素原子または有機基を示し、Ｘは単結合または結合鎖を示し、Ｒ４、Ｒ５、及びＲ６はそれぞれ独立して水素原子または有機基を示す。
【０１３１】
上記一般式（１）で表される１，２−ジオール構造単位における有機基としては、特に限定されず、例えばメチル基、エチル基、ｎ−プロピル基、イソプロピル基、ｎ−ブチル基、イソブチル基、ｔｅｒｔ−ブチル基等の飽和炭化水素基、フェニル基、ベンジル基等の芳香族炭化水素基、ハロゲン原子、水酸基、アシルオキシ基、アルコキシカルボニル基、カルボキシル基、スルホン酸基等が挙げられる。
Ｒ１〜Ｒ３は、通常炭素数１〜３０、特には炭素数１〜１５、さらには炭素数１〜４の飽和炭化水素基または水素原子が好ましく、水素原子が最も好ましい。Ｒ４〜Ｒ６は、通常炭素数１〜３０、特には炭素数１〜１５、さらには炭素数１〜４のアルキル基または水素原子が好ましく、水素原子が最も好ましい。特に、Ｒ１〜Ｒ６がすべて水素であるものが最も好ましい。
【０１３２】
上記一般式（１）で表される１，２−ジオール構造単位における最も好ましい構造は、Ｒ１〜Ｒ６がすべて水素原子であり、Ｘが単結合であるものである。すなわち、下記構造式（１ａ）で示される構造単位が最も好ましい。
【０１３３】
【化１ａ】
0006789507.tif 000003
【０１３４】
（１−３）添加剤
熱可塑性樹脂層には、上記樹脂成分の他、一般に熱可塑性樹脂に配合される添加剤が適宜含有されていてもよい。例えば、乾燥剤、熱安定剤、酸化防止剤、帯電防止剤、着色剤、紫外線吸収剤、滑剤、可塑剤、光安定剤、界面活性剤、抗菌剤、アンチブロッキング剤、難燃剤、架橋剤、硬化剤、発泡剤、結晶核剤、防曇剤、生分解用添加剤、シランカップリング剤、無機フィラー（カオリン、雲母、スメクタイト等）、酸素吸収剤（無機系酸素吸収剤、ポリオクテニレン等の二重結合含有化合物）などが含有されていてもよい。
【０１３５】
上記熱安定剤としては、溶融成形時の熱安定性等の各種物性を向上させる目的で、例えば酢酸、プロピオン酸、酪酸、ラウリル酸、ステアリン酸、オレイン酸、ベヘニン酸等の有機酸類またはこれらのアルカリ金属塩（ナトリウム、カリウム等）、アルカリ土類金属塩（カルシウム、マグネシウム等）、亜鉛塩などの塩；または、硫酸、亜硫酸、炭酸、リン酸、ホウ酸等の無機酸類、またはこれらのアルカリ金属塩（ナトリウム、カリウム等）、アルカリ土類金属塩（カルシウム、マグネシウム等）、亜鉛塩などの塩等を用いることができる。これらのうち、特に、酢酸、ホウ酸およびその塩を含むホウ素化合物、酢酸塩、リン酸塩を添加することが好ましい。
【０１３６】
ガスバリア樹脂として、ＥＶＯＨ樹脂を用いる場合、酢酸の添加量は、ＥＶＯＨ樹脂１００重量部に対して通常０．００１〜１重量部、好ましくは０．００５〜０．２重量部、特に好ましくは０．０１０〜０．１重量部である。ホウ素化合物の添加量は、ＥＶＯＨ樹脂１００重量部に対してホウ素換算(灰化後、ＩＣＰ発光分析法にて分析)で通常０．００１〜１重量部であり、好ましくは０．００２〜０．２重量部であり、特に好ましくは０．００５〜０．１重量部である。酢酸塩、リン酸塩（リン酸水素塩を含む）の添加量としては、ＥＶＯＨ樹脂１００重量部に対して金属換算(灰化後、ＩＣＰ発光分析法にて分析)で通常０．０００５〜０．１重量部、好ましくは０．００１〜０．０５重量部、特に好ましくは０．００２〜０．０３重量部である。
これらの添加量が多すぎると均質な熱可塑性樹脂層を得るのが困難となる傾向がある。
【０１３７】
（２）多層構造体の層構成
本発明の多層構造体は、少なくとも本発明の極性基変性重合体組成物層を一層含むもので、目的とする特性に応じて、上記のような熱可塑性樹脂層を１種又は２種以上含む。
極性基変性重合体組成物層を２層以上含む場合、極性基変性重合体の種類が異なっていてもよい。熱可塑性樹脂層についても同様に、２層以上含まれる場合、異なる種類の熱可塑性樹脂層を含んでもよい。
【０１３８】
したがって、多層構造体の層構成としては、本発明の極性基変性重合体組成物層をＩ（Ｉ1、Ｉ2、・・・）、熱可塑性樹脂層をII（II1、II2、・・・）とするとき、Ｉ／IIの２層構造、Ｉ／II／I、II／Ｉ／IIの３層構造、Ｉ／II1／II2／I、II／Ｉ1／Ｉ2／II等の４層構造、Ｉ1／II／Ｉ2／II／Ｉ1、II1／Ｉ／II2／Ｉ／II1、II1／Ｉ1／II2／I2／II1等の５層構造、II1／Ｉ1／II3／I2／II2／I2／II3／II1、II1／Ｉ1／Ｉ2／II2／I2／Ｉ1／II1などの任意の組み合わせが可能である。
【０１３９】
機能、特性に着目してみた場合に、多層構造体を構成する層としては、例えば、強度付与あるいは吸湿層の表面保護として用いられるような疎水性樹脂層、ガスバリア機能が求められている場合にはガスバリア層、積層される層の接合強度を高めたい場合には接着性樹脂層、あるいはこれらの層の適宜組み合わせが挙げられる。
【０１４０】
２種類以上の熱可塑性樹脂層を含む場合、ポリプロピレン等の疎水性樹脂を用いた層（例えばIＩ1）とガスバリア樹脂層（例えばII2）、さらにその他の機能を有する熱可塑性樹脂層（II3）のように、異なる役割を有する熱可塑性樹脂層の組み合わせが可能である。
多層構造体の層の数はのべ数にて通常２〜１５、好ましくは３〜１０層である。
【０１４１】
極性基変性重合体組成物層は、吸湿により特性が低下する傾向にある熱可塑性樹脂層、すなわち吸湿層と組み合わせて用いることが好ましい。吸湿層を本発明の極性基変性重合体組成物層と組み合わせて用いることで、吸湿層に乾燥剤が含有されていなくても、吸湿層の吸湿による特性低下を抑制できる。この場合、本発明の極性基変性重合体組成物層は、吸湿層に隣接するように積層すること、すなわち「熱可塑性樹脂層／極性基変性重合体」ユニットを含むことが好ましい。本発明の極性基変性重合体組成物層を吸湿層である熱可塑性樹脂層に近く配置するほど、本発明の極性基変性重合体組成物層の耐湿性付与効果は大きい傾向にあるからである。
【０１４２】
よって、例えば、熱可塑性樹脂層が、ＥＶＯＨ樹脂等のビニルアルコール系樹脂を主体とするガスバリア樹脂層の場合、表面保護、強度付与等のために用いる疎水性樹脂との間に配置される接着性樹脂層として、本発明の極性基変性重合体組成物層を用いることは効果的である。換言すると、ビニルアルコール系樹脂で構成される吸湿層と、疎水性樹脂層との間に、両層の接着性樹脂層として本発明の極性基変性重合体組成物層とを界層したユニット「疎水性樹脂層／極性基変性重合体組成物層／ガスバリア層」を含む多層構造体であることが好ましい。
【０１４３】
（３）多層構造体の製造
極性基変性重合体組成物層と熱可塑性樹脂層との積層は、公知の方法にて行うことができる。例えば、本発明の極性基変性重合体組成物のフィルム、シート等に、熱可塑性樹脂層を構成する熱可塑性樹脂を溶融押出ラミネートする方法、熱可塑性樹脂層に本発明の極性基変性重合体組成物を溶融押出ラミネートする方法、本発明の極性基変性重合体組成物と共押出する方法、本発明の極性基変性重合体組成物（層）と熱可塑性樹脂（層）とを有機チタン化合物、イソシアネート化合物、ポリエステル系化合物、ポリウレタン化合物等の公知の接着剤を用いてドライラミネートする方法、熱可塑性樹脂層上に本発明の極性基変性重合体組成物の溶液を塗工してから溶媒を除去する方法等が挙げられる。これらの中でも、コストや環境の観点から考慮して共押出しする方法が好ましい。
【０１４４】
上記の如き多層構造体は、次いで必要に応じて（加熱）延伸処理が施される。延伸処理は、一軸延伸、二軸延伸のいずれであってもよく、二軸延伸の場合は同時延伸であっても逐次延伸であってもよい。また、延伸方法としてはロール延伸法、テンター延伸法、チューブラー延伸法、延伸ブロー法、真空圧空成形等のうち延伸倍率の高いものも採用できる。延伸温度は、多層構造体近傍の温度で、通常４０〜１７０℃、好ましくは６０〜１６０℃程度の範囲から選ばれる。延伸温度が低すぎた場合は延伸性が不良となり、高すぎた場合は安定した延伸状態を維持することが困難となる。
【０１４５】
なお、延伸後に寸法安定性を付与することを目的として、次いで熱固定を行ってもよい。熱固定は周知の手段で実施可能であり、例えば上記延伸フィルムを緊張状態を保ちながら通常８０〜１８０℃、好ましくは１００〜１６５℃で通常２〜６００秒間程度熱処理を行う。
また、本発明の極性基変性重合体組成物から得られた多層延伸フィルムをシュリンク用フィルムとして用いる場合には、熱収縮性を付与するために、上記の熱固定を行わず、例えば延伸後のフィルムに冷風を当てて冷却固定するなどの処理を行えばよい。
【０１４６】
また、場合によっては、本発明の多層構造体からカップやトレイ状の多層容器を得ることも可能である。その場合は、通常絞り成形法が採用され、具体的には真空成形法、圧空成形法、真空圧空成形法、プラグアシスト式真空圧空成形法等が挙げられる。更に多層パリソン（ブロー前の中空管状の予備成形物）からチューブやボトル状の多層容器を得る場合はブロー成形法が採用され、具体的には押出ブロー成形法（双頭式、金型移動式、パリソンシフト式、ロータリー式、アキュムレーター式、水平パリソン式等）、コールドパリソン式ブロー成形法、射出ブロー成形法、二軸延伸ブロー成形法（押出式コールドパリソン二軸延伸ブロー成形法、射出式コールドパリソン二軸延伸ブロー成形法、射出成形インライン式二軸延伸ブロー成形法等）などが挙げられる。得られる積層体は必要に応じ、熱処理、冷却処理、圧延処理、印刷処理、ドライラミネート処理、溶液又は溶融コート処理、製袋加工、深絞り加工、箱加工、チューブ加工、スプリット加工等を行うことができる。
【０１４７】
（４）多層構造体の構造
多層構造体（延伸したものを含む）の厚み、更には多層構造体を構成する本発明の極性基変性重合体組成物層、およびガスバリア層等の熱可塑性樹脂層の厚みは、層構成、層構成樹脂の種類、接着性樹脂の種類、用途や包装形態、要求される物性などにより一概に言えないが、多層構造体（延伸したものを含む）の厚みは、通常１０〜５０００μｍ、好ましくは３０〜３０００μｍ、特に好ましくは５０〜２０００μｍである。本発明の極性基変性重合体組成物層は、通常０．５〜２５０μｍ、好ましくは１〜１５０μｍ、特に好ましくは３〜１００μｍである。ガスバリア層は通常１〜５００μｍ、好ましくは３〜３００μｍ、特に好ましくは５〜２００μｍである。ガスバリア層以外の熱可塑性樹脂層（例えば疎水性樹脂層）の厚みは、通常５〜３００００μｍ、好ましくは１０〜２００００μｍ、特に好ましくは２０〜１００００μｍである。
【０１４８】
さらに、多層構造体におけるガスバリア層と本発明の極性基変性重合体組成物層の厚み比（ガスバリア層／極性基変性重合体組成物層）は、各層が複数ある場合は最も厚みの厚い層同士の比にて、通常１０／９０〜９９／１、好ましくは２０／８０〜９５／５、特に好ましくは５０／５０〜９０／１０である。また、ガスバリア層と、ガスバリア層以外の熱可塑性樹脂層（他の熱可塑性樹脂層）との厚みの比（ガスバリア層／他の熱可塑性樹脂層）は、各層が複数ある場合は最も厚みの厚い層同士の比にて、通常１／９９〜５０／５０、好ましくは５／９５〜４５／５５、特に好ましくは１０／９０〜４０／６０である。
【０１４９】
（５）用途
上記の如く得られたフィルム、シート、延伸フィルムからなる袋およびカップ、トレイ、チューブ、ボトル等からなる容器や蓋材は、一般的な食品の他、マヨネーズ、ドレッシング等の調味料、味噌等の発酵食品、サラダ油等の油脂食品、飲料、化粧品、医薬品等の各種の包装材料容器として有用である。
特に、本発明の極性基変性重合体組成物からなる層は、多層構造体全体に、耐湿性を付与できるので、吸湿によりガスバリア性が低下するガスバリア層を有し、しかも熱水処理が行われる食品の包装材料として特に有用である。
【実施例】
【０１５０】
以下、実施例を挙げて本発明を具体的に説明するが、本発明はその要旨を越えない限り、実施例の記載に限定されるものではない。
尚、例中「部」とあるのは、重量基準を意味する。
【０１５１】
＜測定評価方法＞
〔水和物形成性の金属塩の吸水特性〕
（１）水和物形成性の金属塩の含水量
熱重量測定装置「Ｐｙｒｉｓ１  ＴＧＡ（パーキンエルマー製）」を用いて、水和物形成性の金属塩の含水量を測定した。
なお、完全脱水物の含水量については、加熱により水分除去し、重量平衡に到達した時点での含有水分量を完全脱水物の含水量とした。
【０１５２】
（２）４０℃、９０％相対湿度下での吸水量：Ｘｎ（ｇ）
水和物形成性の金属塩を、４０℃、９０％相対湿度下で、６日間放置した。水和物形成性の金属塩１００ｇあたりの、４０℃、９０％相対湿度下にｎ日間放置した後の吸水量Ｘｎは、下記式により求められる。
Ｘｎ＝〔（ｎ日間の吸水量）／（初期重量）〕×１００
「ｎ日間の吸水量」は、放置開始からｎ日後（ｎ＝１〜６の自然数）の重量（ｇ）を測定し、初期重量を差し引くことにより求めた。
なお、「初期重量」及び「ｎ日後の重量」は、アルミカップ上に試料を載せて、電子天秤で計測した。
【０１５３】
（３）最大水和物の結晶水含有量：Ｙ（ｇ）
下記式により求めた。
Ｙ＝〔（最大水和物の水和数×１８）／（無水物の分子量）〕×１００
無水物の分子量は、対象とする金属塩の化学式より求められる分子量を採用した。最大水和物の水和数は、以下の化合物の[  ]に示す水和物である。
ジクエン酸三マグネシウム[１４水和物]、クエン酸三ナトリウム[２水和物]
【０１５４】
（４）４０℃、９０％相対湿度下で放置した際の２４時間後の吸水量：Ｚ（［ｇ／水和物形成性の金属塩１００ｇ］／ｄａｙ）
上記（２）に記載の方法で測定した放置１日後の吸水量の値（Ｘ1）をＺとして採用した。
【０１５５】
（５）吸水量の極大点
上記（２）にて測定した、４０℃、９０％相対湿度下で放置した場合の６日間の吸水量変化の測定に基づき、ｎ日間の吸水量（Ｘｎ）と（ｎ＋１）日間の吸水量（Ｘn+1）とを比べ、Ｘn+1の方が少なくなっている日がある場合、吸水量の極大点が存在するとした。
【０１５６】
［樹脂組成物の特性］
（６）耐湿性
樹脂組成物ペレットを、３０℃、９０％相対湿度に設定した恒温恒湿槽中で３日間放置した後、目視により、ペレット外観を観察した。外観に特段の変化が見られない場合は、「良好」と判定した。
【０１５７】
〔多層構造体の評価〕
（７）レトルト処理後の酸素透過度（ｃｃ／ｍ２・ｄａｙ・ａｔｍ）
多層構造体のサンプル片（１０ｃｍ×１０ｃｍ）を、熱水浸漬式レトルト装置（日阪製作所）を用いて１２３℃で３３分間レトルト処理した後、取り出した。このレトルト処理の３日後に、酸素ガス透過量測定装置（モコン社製、ＯＸ−ＴＲＡＮ  ２／２０）を用いて、酸素透過度（２３℃、内部相対湿度：９０％、外部相対湿度：５０％）を測定した。
【０１５８】
（８）多層構造体の耐湿性
多層構造体を、４０℃、９０％相対湿度に設定した恒温恒湿槽中で４０日間放置した後、目視により、多層構造体の外観を観察した。外観に特段の変化が見られない場合は、「良好」と判定した。
【０１５９】
〔水和物形成性の金属塩の種類と吸水特性〕
本実施例で用いた下記水和物形成性の金属塩について、上記方法にて、吸水特性を調べた。測定結果を表１に示す。
・ジクエン酸三マグネシウム(完全脱水物)：Ａａｄｈｕｎｉｋ Ｉｎｄｕｓｔｒｉｅｓ製のジクエン酸三マグネシウム（無水物）を用いた。熱重量測定装置にて測定される含水率は０．４％であった。
・クエン酸三ナトリウム（完全脱水物）：磐田化学工業社のクエン酸三ナトリウム（無水物）を用いた。熱重量測定装置にて測定された含水率は０．４％であった。
【０１６０】
【表１】
0006789507.tif 000004
【０１６１】
アルカリ金属塩であるクエン酸三ナトリウムは、吸水量が大きく、Ｘ5／Ｙの値は２．０を超えていたのに対し、アルカリ土類金属塩であるジクエン酸三マグネシウムは、Ｘ5／Ｙの値が０．２〜２．０の範囲内を満足して、なおかつ吸水量について極大点を有していた。ジクエン酸三マグネシウムは、安定水和物として含有できる結晶水量以上の水分を一旦吸水した後、水分放出し、安定水和物に近い吸水量の状態に近づいていく傾向があることがわかる。
【０１６２】
〔極性基変性重合体組成物Ｍ１−Ｍ４の製造及び評価〕
極性基変性重合体（Ａ）として、無水マレイン酸で変性したポリプロピレン樹脂（三井化学株式会社「Ａｄｍｅｒ  ＱＦ５００」、（ＭＦＲ３．０ｇ／１０分（２３０℃、荷重２１６０ｇ））又は無水マレイン酸で変性した直鎖状低密度ポリエチレン（三井化学株式会社の無水マレイン酸変性ＬＬＤＰＥ「Ａｄｍｅｒ  ＮＦ５２８」、ＭＦＲ２．２ｇ／１０分（２１０℃、荷重２１６０ｇ））を用いた。表２に示すように、極性基変性重合体及び水和物形成性の金属塩を所定割合で配合して、ブレンドした後、フィーダーに仕込み、ミキシングゾーンを２箇所有する２軸押出機にて、下記条件で溶融混練した。このようにして調製した極性基変性重合体組成物を、ストランド状に押出してドラム型ペレタイザーで切断し、円柱状ペレット（ペレット径：２ｍｍ、ペレット長さ：３．５ｍｍ、揮発分：０．０７％）を得た。
【０１６３】
極性基変性重合体組成物Ｍ１−Ｍ４の製造に用いた溶融混練条件
・２軸押出機：  直径３２ｍｍ、Ｌ／Ｄ＝５６（日本製鋼所製）
・押出機設定温度：  Ｃ２／Ｃ３／Ｃ４／Ｃ５／Ｃ６／Ｃ７／Ｃ８／Ｃ９／Ｃ１０／Ｃ１１／Ｃ１２／Ｃ１３／Ｃ１４／Ｃ１５／Ｃ１６／Ｄ＝１１０／１４０／２００／２３０／２３０／２３０／２３０／２３０／２３０／２３０／２３０／２３０／２３０／２３０／２３０／２３０℃
・スクリュー回転数：  ２４０ｐｐｍ
・吐出量：  ２５ｋｇ／時間
・ストランドの冷却：  水冷
・引取速度：  ２０ｍ／分
【０１６４】
上記で作成した極性基変性重合体組成物ペレットＭ１−Ｍ４について、耐湿性を上記評価方法に基づいて評価した。結果を表２に示す。
【０１６５】
【表２】
0006789507.tif 000005
【０１６６】
表２からわかるように、本発明で規定する吸水特性を満足するアルカリ土類金属塩を含有する場合（Ｍ１，Ｍ２）、高湿度下での保管後も、外観変化は認められなかった。一方、本発明で規定する吸水特性を満足できないアルカリ金属塩を含有する場合（Ｍ３，Ｍ４）、ペレット表面が湿っていた。吸水量が大きいクエン酸三ナトリウムは、潮解性を有するため、吸水、潮解の結果、ペレット表面に、潮解により生成したアルカリ金属塩液がブリードしたものと思われる。
【０１６７】
〔多層構造体Ｓ１−Ｓ３の製造及び評価〕
極性基変性重合体組成物（Ｍ１又はＭ３）を接着性樹脂層として使用し、ガスバリア樹脂として、エチレン構造単位の含有量２９モル％、ケン化度９９．６モル％、ホウ酸含有量５００ｐｐｍ（ホウ素分析値より換算）のエチレン−酢酸ビニル共重合体ケン化物（ＭＦＲ４．３ｇ／１０分（２１０℃、荷重２１６０ｇ）を使用し、疎水性樹脂層としてポリプロピレン（日本ポリプロ株式会社「ノバテックＰＰ  ＥＡ７ＡＤ」）を使用した。すなわち、ガスバリア層（ＥＶＯＨ樹脂層）、疎水性樹脂層が熱可塑性樹脂層に該当する。
押出機を３台有し、３種５層型フィードブロック、多層フィルム成形用ダイおよび引取機を有する共押出多層フィルム成形装置を用いて下記条件で共押出を実施し、冷却水の循環するチルロールにより冷却して、３種５層の厚さ３２０μｍの多層構造体（疎水性樹脂（ＰＰ）／極性基変性重合体組成物／ＥＶＯＨ樹脂／極性基変性重合体組成物／疎水性樹脂（ＰＰ）、厚さ（μｍ）：１２０／２０／４０／２０／１２０）を得た。
多層構造体Ｓ１は、本発明で特定する吸水能を有するアルカリ土類金属塩を含有する極性基変性重合体組成物層を接着性樹脂層として用いたもので、本発明の多層構造体に該当する。
【０１６８】
・中間層押出機（ＥＶＯＨ樹脂）：４０ｍｍφ単軸押出機（バレル温度：２３０℃）
・内外層押出機（疎水性樹脂（ＰＰ））：４０ｍｍφ単軸押出機（バレル温度：２３０℃）
・中内外層押出機（極性基変性重合体組成物）：３２ｍｍφ単軸押出機（バレル温度：２３０℃）
・ダイ：３種５層型フィードブロックダイ（ダイ温度：２３０℃）
・冷却ロール温度：５０℃
【０１６９】
上記で作成した多層構造体Ｓ１−Ｓ３について、上記評価方法に基づいて、レトルト処理後の酸素透過性、多層構造体の耐湿性を評価した。結果を表３に示す。
【０１７０】
【表３】
0006789507.tif 000006
【０１７１】
乾燥剤となる金属塩を含有しない接着性樹脂層を用いた多層構造体Ｓ３では、高温高湿度下での保管による外観不良は認められなかった。しかしながら、金属塩による吸湿効果が得られないため、レトルト処理されたガスバリア層は、本来の吸湿性に基づいて吸湿し、結果として多層構造体のガスバリア性が低下した。
【０１７２】
多層構造体Ｓ２は、接着性樹脂層となる極性基変性重合体組成物層に、水和物形成性のアルカリ金属塩を含有させた場合である。水和物形成性のアルカリ金属塩の吸湿によるためか、レトルト処理後も優れた酸素バリア性を保持していた。しかしながら、高湿度下で４０日間保管後のフィルム外観は、斑点が発生し、外観が問題とされる包装用フィルムとして不適切なものであった。潮解性を有するアルカリ金属塩が、吸湿の結果、アルカリ金属塩液となって、接着性樹脂層からブリードアウトし、疎水性樹脂層との間に蓄積して斑点となったと考えられる。
【０１７３】
一方、多層構造体Ｓ１は、吸湿により特性（ガスバリア性）が低下するＥＶＯＨ樹脂層と疎水性樹脂層との間に介層させる接着性樹脂層として、本発明の極性基変性重合体組成物層を採用した場合である。レトルト処理後の酸素透過量は、多層構造体Ｓ２の場合より高かったが、乾燥剤を含有しない接着性樹脂層を用いた多層構造体Ｓ３の酸素透過量の約１／４以下であった。しかも、高湿度下での保管後であってもフィルム外観に変化は認められなかった。多層構造体Ｓ３は、包装用フィルムとして、外観に影響を及ぼすことなく、吸湿によるガスバリア性の低下を抑制できることがわかる。
【産業上の利用可能性】
【０１７４】
本発明の極性基変性重合体組成物は、吸湿しても、外観に影響を及ぼさずに済む。したがって、本発明の極性基変性重合体組成物層を含む多層構造体は、吸湿によりガスバリア性等の特性が低下するような樹脂層と組み合わせて用いた場合に、外観に影響を及ぼすことなく、ガスバリア性の低下を抑制でき、しかも疎水性樹脂と吸湿層との接合強度を改善できる接着性樹脂として兼用できるので、有用である。